(57)【要約】      （修正有）【課題】常温での加工性に優れ、かつ強度の高いマグネシウム合金の製造方法を提供する。【解決手段】Ｚｎ，Ａｌ，Ｍｇを少なくとも含むマグネシウム合金の製造方法は、原料を溶融して融液を形成する工程Ａと、前記融液を鋳型に流し込み、固化させてインゴットを形成する工程Ｂと、前記インゴットを所定の温度において、その組成を均質化する工程Ｃと、前記インゴットを少なくとも３方向からそれぞれ順に押圧する多方向鍛造法を用い、第一のマグネシウム合金を形成する工程Ｄと、を少なくとも順に備えている。【選択図】図１
2011099140.tif 000002
【特許請求の範囲】
【請求項１】
Ｚｎ，Ａｌ，Ｍｇを少なくとも含むマグネシウム合金の製造方法であって、
原料を溶融して融液を形成する工程Ａと、前記融液を鋳型に流し込み、固化させてインゴットを形成する工程Ｂと、前記インゴットを所定の温度において、その組成を均質化する工程Ｃと、前記インゴットを少なくとも３方向からそれぞれ順に押圧する多方向鍛造法を用い、第一のマグネシウム合金を形成する工程Ｄと、を少なくとも順に備えたこと特徴とするマグネシウム合金の製造方法。
【請求項２】
前記第一のマグネシウム合金を圧延して圧延材を形成する工程Ｅと、前記圧延材を所定の温度で熱処理して第二のマグネシウム合金を得る工程Ｆと、を更に備えたことを特徴とする請求項１記載のマグネシウム合金の製造方法。
【請求項３】
前記工程Ｄは、前記インゴットに対して互いに直角を成すＸ軸，Ｙ軸，Ｚ軸の各軸方向から、それぞれ２回以上押圧することを特徴とする請求項１または２記載のマグネシウム合金の製造方法。
【請求項４】
前記工程Ｄにおける前記インゴットの温度Ｔ（℃）は、１９０≦Ｔ≦３００であることを特徴とする請求項１ないし３いずれか１項記載のマグネシウム合金の製造方法。
【請求項５】
請求項１，３，４記載いずれか１項記載のマグネシウム合金の製造方法によって製造されたマグネシウム合金であって、
前記工程Ｄにより形成された第一のマグネシウム合金は、重量％単位において、５．０＜Ｚｎ≦８．０，０＜Ａｌ≦３．０，残部Ｍｇから構成されていることを特徴とするマグネシウム合金。
【請求項６】
請求項２記載のマグネシウム合金の製造方法によって製造されたマグネシウム合金であって、
前記工程Ｆにより形成された第二のマグネシウム合金は、２５％以上の延性をもつことを特徴とするマグネシウム合金。
【発明の詳細な説明】
【技術分野】
【０００１】
本発明は、常温における加工性（「延性」を意味する）に優れたマグネシウム合金、およびその製造方法に関する。
【背景技術】
【０００２】
近年、エネルギー・環境問題に対する取り組みの中で、構造用金属材料の中でも最も軽量なマグネシウム合金は、資源エネルギー消費を抑制する材料として、例えば、航空機や自動車等へ適用する試みが近年本格化しつつある。こうしたマグネシウム合金は、従来、比強度などの機械的特性が低いということが課題であったが、組成や組織を工夫することにより、比強度が著しく改善されつつある（例えば、特許文献１、２参照）。
【０００３】
しかしながら、マグネシウム合金は、圧延材特有の集合組織により、常温における加工性が低いという課題があった。このため、延性を低下させるＣａを除いた組成とすることにより、２３％程度の優れた延性を備えたマグネシウム合金が知られ記載されている（非特許文献１参照）。
【先行技術文献】
【特許文献】
【０００４】
【特許文献１】特開２００３−３２８０６３号公報
【特許文献２】特開２００３−３２８０６５号公報
【非特許文献】
【０００５】
【非特許文献１】佐藤雅彦、“マグネシウム合金薄板圧延コイルの製造工程と諸特性”、新合金、第５４巻  第１１号（２００４），４６５−４７１
【非特許文献２】Ｍａｔｅｒｉａｌｓ Ｓｃｉｅｎｃｅ ａｎｄ Ｅｎｇｉｎｅｅｒｉｎｇ， Ａ１８１／Ａ１８２ (１９９４) １４１０−１４１４
【非特許文献３】Ｍａｔｅｒｉａｌｓ ｔｒａｎｓａｃｔｉｏｎｓ，Ｖｏｌ．４５，Ｎｏ．１０（２００４）ｐｐ．３０１８−３０２２
【発明の概要】
【発明が解決しようとする課題】
【０００６】
本発明は、上記事情に鑑みてなされたもので、常温における加工性に優れ、強度の高いマグネシウム合金を得ることが可能にする、マグネシウム合金の製造方法を提供することを目的とする。
【０００７】
また、本発明は、常温における加工性に優れ、かつ強度も高いマグネシウム合金を提供することを目的とする
【課題を解決するための手段】
【０００８】
本発明の請求項１に記載のマグネシウム合金の製造方法は、Ｚｎ，Ａｌ，Ｍｇを少なくとも含むマグネシウム合金の製造方法であって、原料を溶融して融液を形成する工程Ａと、前記融液を鋳型に流し込み、固化させてインゴットを形成する工程Ｂと、前記インゴットを所定の温度において、その組成を均質化する工程Ｃと、前記インゴットを少なくとも３方向からそれぞれ順に押圧する多方向鍛造法を用い、第一のマグネシウム合金を形成する工程Ｄと、を少なくとも順に備えたこと特徴とする。
【０００９】
本発明の請求項２に記載のマグネシウム合金の製造方法は、請求項１において、前記第一のマグネシウム合金を圧延して圧延材を形成する工程Ｅと、前記圧延材を所定の温度で熱処理して第二のマグネシウム合金を得る工程Ｆと、を更に備えたことを特徴とする。
【００１０】
本発明の請求項３に記載のマグネシウム合金の製造方法は、請求項１または２において、前記工程Ｄは、前記インゴットに対して互いに直角を成すＸ軸，Ｙ軸，Ｚ軸の各軸方向から、それぞれ２回以上押圧することを特徴とする。
【００１１】
本発明の請求項４に記載のマグネシウム合金の製造方法は、１，３，４記載いずれか１項において、前記工程Ｄにおける前記インゴットの温度Ｔ（℃）は、１９０≦Ｔ≦３００であることを特徴とする。
【００１２】
本発明の請求項５に記載のマグネシウム合金は、請求項１，３，４記載いずれか１項記載のマグネシウム合金の製造方法によって製造されたマグネシウム合金であって、前記工程Ｄにより形成された第一のマグネシウム合金は、重量％単位において、５．０＜Ｚｎ≦８．０，０<Ａｌ≦３．０，残部Ｍｇから構成されていることを特徴とする。
【００１３】
本発明の請求項６に記載のマグネシウム合金は、請求項２記載のマグネシウム合金の製造方法によって製造されたマグネシウム合金であって、前記工程Ｆにより形成された第二のマグネシウム合金は、２５％以上の延性をもつことを特徴とする。
【発明の効果】
【００１４】
本発明のマグネシウム合金の製造方法によれば、インゴットを多方向鍛造法で鍛造する（Ｄ工程）ことにより、マグネシウム合金の組織が微細化し、常温での延性が２５％以上のマグネシウム合金を得ることができる。しかも、常温での延性が２５％以上であるとともに、比強度が２６８〜２７０程度のマグネシウム合金を得ることができる。常温での延性が２５％以上であるため、常温でプレス加工が可能となり、冷間プレス加工が可能な優れたマグネシウム合金を得ることが可能になる。
なお、ここで、延性とは、ＪＩＳ１４Ｂ号試験片を用いて、ＪＩＳに規定されている室温での引張り試験方法により得られた破断伸びを指す。
【００１５】
また、本発明のマグネシウム合金によれば、重量％単位において、５．０＜Ｚｎ≦８．０，０<Ａｌ≦３．０，残部Ｍｇから構成し、かつ多方向鍛造法を経て形成することにより、延性が２５％以上であり、かつ比強度が高く、冷間プレス加工も可能な、加工性に優れたマグネシウム合金を実現することが可能になる。
【図面の簡単な説明】
【００１６】
【図１】本発明のマグネシウム合金の製造方法の一例を示すフローチャートである。
【図２】多方向鍛造の一例を示す模式図である。
【図３】本発明のマグネシウム合金の製造方法における他の一例を示すフローチャートである。
【発明を実施するための形態】
【００１７】
以下、本発明に係るマグネシウム合金の製造方法の一実施形態を説明する。なお、本発明はこのような実施形態に限定されるものではない。また、以下の説明で用いる図面は、本発明の特徴をわかりやすくするために、便宜上、要部となる部分を拡大して示している場合があり、各構成要素の寸法比率などが実際と同じであるとは限らない。
【００１８】
図１は、本発明におけるマグネシウム合金の製造方法の一例を示すフローチャートである。マグネシウム合金を製造する際には、まず、原料を所定の温度まで加熱して溶融し、融液を形成する（工程Ａ）。ここで言う原料は、Ｍｇを主体として、少なくともＺｎ，Ａｌを含むものである。なお、これらの元素を含む化合物や、Ｍｎなどを更に含んでいても良い。原料の溶融にあたっては、例えば、グラファイトるつぼに原料を入れ、高周波溶融炉を用いて、不活性ガス雰囲気中で７５０℃以上になるように加熱すれば良い。
【００１９】
次に、Ａ工程によって形成された融液を鋳型に流し込み、冷却して上記原料の混合物であるインゴットを形成する（工程Ｂ）。鋳型としては、例えば、円筒状の銅製容器を用いることができる。
【００２０】
続いて、工程Ｂで得たインゴットを所定の温度にして組成を均質化する（工程Ｃ）。合金において、一般に温度が高くなるほど主金属に加える合金元素は溶け込みやすくなる。
したがって、合金固有の温度に加熱して急冷すると、低温では析出するはずの合金元素が固溶（溶け込み）したままとなる。工程Ｃは原料の構成物が低温で析出することを防止するための、いわゆる溶体化処理工程である。工程Ｃでのインゴットの処理は、例えば、３１５℃で２４時間保持すればよい。
【００２１】
こうして溶体化処理を施したインゴットを多方向からそれぞれ順に押圧し鍛造する（多方向鍛造法：工程Ｄ）。この多方向鍛造法は、図２（ａ）に示すように、工程Ｃを経たインゴット１０を例えば立方体とした時に、インゴット１０に対して互いに直角を成すＸ軸，Ｙ軸，Ｚ軸の各軸方向から、それぞれ２回以上インゴットを押圧して鍛造する方法である。
【００２２】
例えば、図２（ｂ）に示すように、最初にインゴット１０のＸ軸方向に沿ってインゴット１０を押圧する。この時、押圧前におけるインゴット１０のＸ軸方向の長さをＷ１、押圧後のＸ軸方向の長さをＷ２としたときに、Ｗ２がＷ１よりも３０〜５０％程度小さくなるような押圧力でインゴット１０を押圧すれば良い。同様に、Ｙ軸方向に沿ってインゴット１０を押圧し（図２（ｃ）参照）、更にＺ軸方向に沿ってインゴット１０を押圧する（図２（ｄ）参照）。
【００２３】
インゴット１０に対する押圧は、Ｘ軸，Ｙ軸，Ｚ軸の各軸方向から、少なくともそれぞれ２回以上、合計６回行えばよい。更に好ましくは、Ｘ軸，Ｙ軸，Ｚ軸の各軸方向からそれぞれ３回以上、加えて任意の２方向から１回づつ、合計１１回押圧するのが好ましい。
なお、インゴット１０に対する押圧方向は、上述したような互いに直角を成すＸ軸，Ｙ軸，Ｚ軸の各軸方向に限定されるものではなく、例えば、互いに任意の角度で交差する複数の軸方向に沿って、それぞれ任意の回数だけ押圧してもよい。
【００２４】
工程Ｃにおける多方向鍛造時のインゴットの温度Ｔ（℃）は、１９０≦Ｔ≦３００の範囲であればよく、より好ましくは２２０≦Ｔ≦２８０の範囲であればよい。多方向鍛造時のインゴットの温度Ｔが１９０℃よりも低いと、インゴットの硬度が高いために押圧した際にインゴットにヒビや割れが生じる懸念がある。一方、インゴットの温度Ｔが３００℃よりも高いと、インゴットの一部が軟化したり溶融したりする懸念がある。
【００２５】
以上のような工程Ａ〜Ｄを経て、第一のマグネシウム合金を形成する事ができる。このように本発明の製造方法によれば、例えば、室温での延性が２５％以上であり、比強度も２６８〜２７０（ＵＴＳ／ρ［ＭＰａ／Ｍｇ／ｍ３  ］）程度あるなど、冷間プレス加工が可能で、かつ、比強度にも優れたマグネシウム合金を得ることが可能になる。
【００２６】
なお、ここでいう延性とは、ＪＩＳ１４Ｂ号試験片を用いて、JISに規定されている室温での引張り試験方法により得られた破断伸びを指す。
【００２７】
次に、本発明に係るマグネシウム合金の製造方法の別な実施形態を説明する。図３は、本発明におけるマグネシウム合金の製造方法の別な一例を示すフローチャートである。この実施形態では、上述した実施形態における工程Ａ〜Ｄを経て得られた第一のマグネシウム合金に、更に圧延工程と熱処理工程とを施すものである。本実施形態において、図３の工程Ａ〜Ｄは、既に説明した通りである。
【００２８】
工程Ｄの多方向鍛造法によって得られた第一のマグネシウム合金は圧延装置で圧延され、圧延材が形成される（工程Ｅ）。圧延にあたっては、例えば、第一のマグネシウム合金を厚み１０ｍｍ程度に切り出し、圧延ロールに複数回通して、厚み１ｍｍ程度の圧延材を形成する。この圧延時の圧延温度は、例えば、２４０℃程度であればよい。
【００２９】
次に、工程Ｅを経て得られた圧延材を、所定の温度で熱処理し、第二のマグネシウム合金を得る（工程Ｆ）。この熱処理工程では、例えば、圧延材を大気中で３００〜４００℃まで加熱し、０．５〜２４時間程度保持すればよい。これにより、圧延によって生じた応力を開放し、圧延材の歪を無くした均質な強度の第二のマグネシウム合金を得る事ができる。
【００３０】
以上のように、工程Ａ〜Ｄに加えて、更に工程Ｅ，Ｆを経て、第二のマグネシウム合金を形成する事ができる。本発明の製造方法によれば、例えば、室温での延性が２５％以上、比強度が２６８〜２７０（ＵＴＳ／ρ［ＭＰａ／Ｍｇ／ｍ３  ］）程度であり、かつ加工が容易な板状の第二のマグネシウム合金を得ることができる。
【００３１】
次に、上述したマグネシウム合金の製造方法によって得られる本発明のマグネシウム合金について説明する。本発明の第一のマグネシウム合金は、上述した工程Ａ〜Ｄを経て形成され、その組成は重量％単位において、５．０＜Ｚｎ≦８．０，０<Ａｌ≦３．０，０．１≦Ｃａ≦１．０，残部Ｍｇから構成されている。Ｚｎ，Ａｌ，Ｍｇは、例えば、それぞれ９９．９９％純度の金属を用いれば良い。代表的な合金組成として、例えば、Ｍｇ−６％Ｚｎ−１％Ａｌからなるマグネシウム合金が挙げられる。
【００３２】
上述したような組成範囲で、かつ多方向鍛造法（工程Ｄ）を経て得られた第一のマグネシウム合金は、例えば、室温での延性が２５％以上であり、比強度も２６８〜２７０（ＵＴＳ／ρ［ＭＰａ／Ｍｇ／ｍ３  ］）程度あるなど、冷間プレス加工が可能で、かつ、比強度にも優れたものとなる。
【００３３】
本発明の第二のマグネシウム合金は、上述した工程Ａ〜Ｄおよび工程Ｅ，Ｆを経て形成され、その組成は重量％単位において、５．０＜Ｚｎ≦８．０，０<Ａｌ≦３．０，残部Ｍｇから構成され、少なくとも２５％以上の延性を備えている。
【００３４】
このような第二のマグネシウム合金は、産業上用途の広い板材であり、２５％以上の延性を備えているので、冷間プレス成形でも割れやヒビが生じることが無い。このため、自動車や航空機のボディに適用すれば、従来の高張力鋼板やアルミニウム合金圧延材等と比較して、大幅に軽量化でき、燃料の消費を大幅に抑制して環境保護に寄与することが可能になる。
【符号の説明】
【００３５】
１０  インゴット。
【図１】
2011099140.tif 000003
【図２】
2011099140.tif 000004
【図３】
2011099140.tif 000005